(57)【要約】本発明は、顕著な非ニュートン流動特性を示す、新規な、枝分かれした溶融重合ポリカーボネート、それを含有する組成物、およびそれから製造される成形品に関する。【特許請求の範囲】
【請求項１】
式（１）で表される溶融重合ポリカーボネート。
【化１】
2004523634.tif 000024
（式中、大括弧内は繰り返し構造単位を表し、Ｍは、Ａｒまたは多官能化合物Ａであってよく、ここでＡｒは式（２）：
【化２】
2004523634.tif 000025
で表される化合物または特に好ましくは式（３）：
【化３】
2004523634.tif 000026
で表される化合物（前記式中のＺは、Ｃ１〜Ｃ８アルキリデン基またはＣ５〜Ｃ１２シクロアルキリデン基、Ｓ、ＳＯ２または単結合を表し、Ｒは、置換もしくは非置換のフェニル、メチル、プロピル、エチル、ブチル、ＣｌまたはＢｒを表し、およびｎは、０、１または２である。）であってよく、前記多官能化合物Ａは、式：
【化４】
2004523634.tif 000027
の化合物であってかつポリカーボネート中に２００〜５０００ｐｐｍの量で含まれていてよく、Ｙは、Ｈまたは式（４）：
【化５】
2004523634.tif 000028
の化合物であり、ここで、Ｒは、同一または異なって、Ｈ、Ｃ１〜Ｃ２０アルキル、Ｃ６Ｈ５またはＣ(ＣＨ３)２Ｃ６Ｈ５であってよく、およびｎは、０、１、２または３を表し、Ｘは、Ｙまたは−(ＭＯＣＯＯ)Ｙであり、および前記ＭとＹは、前述と同じ意味を表す。）
【請求項２】
式：
【化６】
2004523634.tif 000029
（式中、ＡｒおよびＸは、前述と同じ意味を表す。）
の化合物Ｂを含む請求項１記載の溶融重合ポリカーボネート。
【請求項３】
式：
【化７】
2004523634.tif 000030
（式中、ＡｒおよびＸは、前述と同じ意味を表す。）
の化合物Ｃを含む請求項１または２記載の溶融重合ポリカーボネート。
【請求項４】
式：
【化８】
2004523634.tif 000031
（式中、Ａｒは、前述と同じ意味を表す。）
の化合物Ｄを含む請求項１〜３のいずれかに記載の溶融重合ポリカーボネート。
【請求項５】
下記の数式に従ってずり流動化比ｙを有する請求項１〜４のいずれかに記載の溶融重合ポリカーボネート。
【数１】
2004523634.tif 000032
（式中、ｘは、ポリカーボネートの相対粘度である。）
【請求項６】
請求項１〜５のいずれかに記載の溶融重合ポリカーボネートを含有する組成物。
【請求項７】
請求項６記載の組成物を含んで成る成形品。
【請求項８】
ヒドロキシもしくはカーボネート末端基を有するジフェノールおよび／またはカーボネートオリゴマーが、触媒の存在下、１５０〜４００℃の温度および１０００ｍｂａ〜０．０１ｍｂａｒの圧力で製造され、および触媒として式（７）：
【化９】
2004523634.tif 000033
（式中、Ｒ１、Ｒ２、Ｒ３およびＲ４は、同一または異なって、Ｃ１〜Ｃ１８-アルキレン、Ｃ６〜Ｃ１０-アリール、Ｃ５〜Ｃ６-シクロアルキルを表し、およびＸ−は、対応する酸−塩基対：
【化１０】
2004523634.tif 000034
のｐＫｂが１１未満であるアニオンを表し、および助触媒として、アミン塩、および水酸化物、アルコキシドおよびアリールオキシドのケイ素塩、ナトリウム塩およびカリウム塩などのアルカリ金属塩およびアルカリ土類金属塩がナトリウム換算で２０１〜１０,０００ｐｐｂの量で使用される。）
の４級化合物が使用される、ポリカーボネートを製造するための溶融重合法。
【請求項９】
触媒が、テトラフェニルホスホニウムフェノラートおよびナトリウムフェノラートである請求項８記載の溶融重合法。
【請求項１０】
触媒が、テトラフェニルホスホニウムフェノラートとナトリウムフェノラートとの混合物であり、ナトリウムが２１０〜５００ｐｐｂ含まれている請求項９記載の溶融重合法。
【発明の詳細な説明】
【０００１】
本発明は、顕著な非ニュートン流動特性を有する新規の分枝溶融重合ポリカーボネート、このポリカーボネートを含有する組成物、およびそれから製造される成形品に関する。本発明はまた、前記ポリカーボネートの製造方法にも関する。
【０００２】
ポリカーボネートは、界面法を用いて、または溶融エステル交換法（溶融重合法）により工業的に製造される。溶融重合法は、ホスゲンまたは塩素化溶媒を使用せずに行えることから、徐々に重要になってきている。界面法により製造されるポリカーボネートは、近年、主に使用されているものであって、多官能構造単位を有しないポリマーのように、線形である。この種の線形ポリカーボネートは、枝分かれできる多官能構造単位を欠いており、ほんの僅かな非ニュートン流動特性を示す。界面法の間に分枝を達成するために、枝分かれ剤を添加しなければならない。その結果得られる、多官能構造単位との分枝のために、ポリマーの流動性は、低いせん断速度では向上し、そして高いせん断速度では低下する。
【０００３】
溶融重合法により製造されるポリカーボネートは、多官能構造単位を必ず含有する。重合中の多官能分枝構造単位の避けられない製造は、公知であり、また例えばアンゲヴァンテ・ヘミー(Angewandte Chemie)２０、第633〜660頁、1956年に記載されている。
【０００４】
米国特許第5932683号公報には、３つの特定の構造単位を有する溶融ポリカーボネートが形成される溶融法が開示されている。反応時間と反応温度との間の特別な関係が、ポリカーボネートの製造のためのパラメータとして記載されている。前記ポリカーボネートは、高いせん断速度で特に容易な流動特性を示す。しかし、この流動特性は通常、低いせん断速度での低い流動性と繋がっている。
【０００５】
したがって、本発明の目的は、高いせん断速度での良好な流動性を有することに加えて、低いせん断速度で分枝ポリカーボネートよりも流動性の乏しい溶融ポリカーボネートを開発することであった。
【０００６】
前記目的は、前記米国特許第5932683号公報に記載のパラメータに相当せず、新規な４官能性構造単位を含む溶融ポリカーボネートを製造する溶融法によって達成された。それにもかかわらず、この特別な分枝ポリカーボネートは、界面法からの非分枝ポリカーボネートの流動特性と同等の、低いせん断速度での流動特性を示すと同時に、高いせん断速度での流動特性が改良される。本発明のポリカーボネートは、そのため、特に射出成形において連続して使用でき、さらに、押出成形すれば、非分枝のポリカーボネートと同等である。
【０００７】
本発明のポリカーボネートは、式（１）で表される。
【化１】
2004523634.tif 000002
（式中、大括弧内は、ポリカーボネートの繰り返し構造単位を表し、Ｍは、Ａｒまたは多官能化合物Ａであってよく、ここでＡｒは式（２）：
【化２】
2004523634.tif 000003
で表される化合物、特に好ましくは式（３）：
【化３】
2004523634.tif 000004
（式中、Ｚは、Ｃ１〜Ｃ８アルキリデンまたはＣ５〜Ｃ１２シクロアルキリデン、Ｓ、ＳＯ２または単結合を表し、Ｒは、置換もしくは非置換のフェニル、メチル、プロピル、エチル、ブチル、ＣｌまたはＢｒを表し、およびｎは、０、１または２である。）
で表される化合物であってよく、Ｙは、Ｈまたは式（４）：
【化４】
2004523634.tif 000005
（ここで、Ｒは、同一または異なって、Ｈ、Ｃ１〜Ｃ２０アルキル、Ｃ６Ｈ５またはＣ(ＣＨ３)２Ｃ６Ｈ５であってよく、およびｎは、０、１、２または３を表す。）
の化合物である。ここで、前記多官能化合物Ａは、式：
【化５】
2004523634.tif 000006
（式中、Ｘは、以降の化合物Ｂ、ＣおよびＤと同様に、Ｙまたは−(ＭＯＣＯＯ)Ｙであり、前記ＭとＹは、前述と同じ意味を表す。）
の化合物であってかつポリカーボネート中に２０１〜５０００ｐｐｍの量、好ましくは３５０〜２０００ｐｐｍ、最も好ましくは３００〜１０００ｐｐｍで含まれていてよい。
化合物Ａは、特に好ましくは式：
【化６】
2004523634.tif 000007
の化合物である。
【０００８】
本発明のポリカーボネートは、化合物Ｂ、ＣおよびＤを更に含有していてよい。
【０００９】
化合物Ｂは、式：
【化７】
2004523634.tif 000008
の多官能化合物であってよく、ポリカーボネート中に１５０１〜１０,０００ｐｐｍの量、好ましくは１５５０〜３０００ｐｐｍ、最も好ましくは１６００〜２０００ｐｐｍで含まれていてよい。化合物Ｂは、特に好ましくは式：
【化８】
2004523634.tif 000009
の化合物である。
【００１０】
化合物Ｃは、式：
【化９】
2004523634.tif 000010
の多官能化合物であってよく、ポリカーボネート中に３５１〜５０００ｐｐｍの量、好ましくは４００〜２０００ｐｐｍ、最も好ましくは４５０〜１０００ｐｐｍで含まれていてよい。化合物Ｃは、特に好ましくは式：
【化１０】
2004523634.tif 000011
の化合物である。
【００１１】
化合物Ａ１、Ｂ、Ｂ１、ＣおよびＣ１中、Ｘは、化合物Ａを表す。
【００１２】
化合物Ｄは、式：
【化１１】
2004523634.tif 000012
の多官能化合物であってよく、ポリカーボネート中に７５１〜５０００ｐｐｍの量、好ましくは８００〜２０００ｐｐｍ、最も好ましくは８５０〜１５００ｐｐｍで含まれていてよい。化合物Ｄは、特に好ましくは式：
【化１２】
2004523634.tif 000013
の化合物である。
【００１３】
本発明のポリカーボネートは、ゲル浸透クロマトグラフィーで求められる重量平均分子量５０００〜８０,０００、好ましくは１０,０００〜６０,０００、最も好ましくは１５,０００〜４０,０００を有し得る。
【００１４】
本発明のポリカーボネートは、下記の数式に従ってずり流動化比ｙでも表される。
【数１】
2004523634.tif 000014
前記数式中、ｘは、ポリカーボネートの相対粘度である。ずり流動化比は、流動特性を定量化するのに役立つ。ずり流動化比は、低いせん断速度での粘度と高いせん断速度での粘度との比である。本発明によれば、ずり流動化比は、２８０℃で測定される、せん断速度５０秒−１での粘度とせん断速度５０００秒−１での粘度との比である。
【００１５】
高次の枝分かれやそれと関連する顕著な非ニュートン流動特性にも関わらず、本発明のポリカーボネートは、射出成形中に優れた色と色安定性を示す。これは、公知の溶融ポリカーボネートよりも著しく低い黄変を示す。
【００１６】
溶融エステル交換法による芳香族ポリカーボネートの製造は、公知であり、例えば、シュネル(Schnell)著、ケミストリー・アンド・フィジクス・オブ・ポリカーボネーツ(Chemistry and Physics of Polycarbonates)、ポリマー・レヴューズ、第9巻、インターサイエンス・パブリッシャーズ、ニューヨーク、ロンドン、シドニー1964年に記載されており、ディ・シー・プレヴォルセック(D. C. Prevorsek)、ビー・ティ・デボナ(B. T. Debona)およびワイ・ケステン(Y. Kesten)著、コーポレイト・リサーチ・センター、アライド・ケミカル・コーポレイション、モーリスタウン、ニュージャージー州07960、「シンセシス・オブ・ポリ（エステル）カーボネート・コポリマーズ(Synthesis of Poly(ester)carbonate Copolymers)」、ジャーナル・オブ・ポリマー・サイエンス、ポリマー・ケミストリー・エディション、第19巻、75〜90頁（1980年）、ディ・フライターグ(D. Freitag)、ユー・グリゴ(U. Grigo)、ピー・アール・ミュラー(P. R. Muller)、エヌ・ヌーヴェルン(N. Nouvertne)著、バイエル・アクチエンゲゼルシャフト、「ポリカーボネーツ(Polycarbonates)」、エンサイクロペディア・オブ・ポリマー・サイエンス・アンド・エンジニアリング、第11巻、第2版、1988年、648〜718頁、および最後にデス・ユー・グリゴ、ケイ・キルヒナー(K. Kirchner)およびピー・アール・ミュラー著、「ポリカーボネート(Polycarbonate)」、ベッカー／ブラウン、クンシュトシュトッフ-ハンドブッフ(Kunststoff-Handbuch)、第3/1巻、ポリカーボネート、ポリアセタール、ポリエステル、セルロースエステル(Polycarbonate, polyacetale, Polyester, Celluloseester)、カール・ハンサー・フェルラーク、ミュンヘン、ウィーン1992年、117〜299頁が参照される。
【００１７】
本発明のポリカーボネートは、ポリエステルカーボネートであってもよく、好適なジフェノールとカルボン酸ジアリールエステルとの、好適な触媒の存在下での溶融エステル交換反応によって調製される。ポリカーボネートは、ヒドロキシまたはカーボネート末端基を含むカーボネートオリゴマーと、好適なジフェノール並びに炭酸ジアリールエステルとの縮合によって調製されてもよい。
【００１８】
本発明に関して好適な炭酸ジアリールエステルは、ジ-Ｃ６〜Ｃ１４-アリールエステル、好ましくはフェノールまたはアルキル置換フェノールのジエステル、すなわちジフェニルカーボネート、ジクレジルカーボネートおよびジ-4-tert-ブチルフェニルカーボネートである。ジフェニルカーボネートが最も好ましい。
【００１９】
好適なカーボネートオリゴマーは、分子量２２０〜１５,０００を有する上記式（１）で示される。
【００２０】
好適なジ-Ｃ６〜Ｃ１４-アリールエステルとしては、非対称ジアリールエステルも包含し、これはアリール置換基の混合物を含有する。フェニルクレジルカーボネートおよび4-tert-ブチルフェニルフェニルカーボネートが最も好ましい。
【００２１】
好適なジアリールエステルは、ジ-Ｃ６〜Ｃ１４-アリールエステル１種以上の混合物も包含する。最も好ましい混合物は、ジフェニルカーボネートと、ジクレジルカーボネートと、ジ-4-tert-ブチルフェニルカーボネートとの混合物である。
【００２２】
ジフェノール１モルに対し、炭酸ジアリールエステルは、１．００〜１．３０モルの量、特に好ましくは１．０２〜１．２０モル、最も好ましくは１．０５〜１．１５モルで使用され得る。
【００２３】
本発明において好適なジヒドロキシベンゼン化合物は、式（５）で表される化合物である。
【化１３】
2004523634.tif 000015
前記式中、Ｒは、置換もしくは非置換のフェニル、メチル、プロピル、エチル、ブチル、ＣｌまたはＢｒであり、およびｎは、０、１または２を表す。
【００２４】
最も好ましいジヒドロキシベンゼン化合物は、1,3-ジヒドロキシベンゼン、1,4-ジヒドロキシベンゼンおよび1,2-ジヒドロキシベンゼンである。
【００２５】
本発明において好適なジフェノールは、式（６）で表される化合物である。
【化１４】
2004523634.tif 000016
ここで、Ｚは、Ｃ１〜Ｃ８アルキリデンまたはＣ５〜Ｃ１２シクロアルキリデン、Ｓ、ＳＯ２または単結合を表し、Ｒは、置換もしくは非置換のフェニル、メチル、プロピル、エチル、ブチル、ＣｌまたはＢｒであり、およびｎは、０、１または２を表す。好ましいジフェノールは、4,4'-ジヒドロキシジフェニル、4,4'-ジヒドロキシジフェニルスルフィド、1,1-ビス-(4-ヒドロキシフェニル)-シクロヘキサン、1,2-ビス-(4-ヒドロキシフェニル)-ベンゼン、1,3-ビス-(4-ヒドロキシフェニル)-ベンゼン、1,4-ビス-(4-ヒドロキシフェニル)-ベンゼン、ビス-(4-ヒドロキシフェニル)-メタン、2,2-ビス-(4-ヒドロキシフェニル)-プロパン、2,4-ビス-(4-ヒドロキシフェニル)-2-メチルブタン、2,2-ビス-(3-メチル-4-ヒドロキシフェニル)-プロパン、2,2-ビス-(3-クロロ-4-ヒドロキシフェニル)-プロパン、ビス-(3,5-ジメチル-4-ヒドロキシフェニル)-メタン、2,2-ビス-(3,5-ジメチル-4-ヒドロキシフェニル)-プロパン、ビス-(3,5-ジメチル-4-ヒドロキシフェニル)-スルホン、ビス-(4-ヒドロキシフェニル)-スルホン、1,2-ビス-[2-(4-ヒドロキシフェニル)-イソプロピル]-ベンゼン、1,3-ビス-[2-(4-ヒドロキシフェニル)-イソプロピル]-ベンゼン、1,4-ビス-[2-(4-ヒドロキシフェニル)-イソプロピル]-ベンゼン、1,1-ビス-(4-ヒドロキシフェニル)-1-フェニルエタン、2,4-ビス-(4-ヒドロキシフェニル)-2-メチルブタン、2,2-ビス-(3,5-ジクロロ-4-ヒドロキシフェニル)-プロパン、2,2-ビス-(3,5-ジブロモ-4-ヒドロキシフェニル)-プロパン、1,1-ビス-(4-ヒドロキシフェニル)-3,3,5-トリメチルシクロヘキサンである。
【００２６】
最も好ましいジフェノールは、1,1-ビス-(4-ヒドロキシフェニル)-1-フェニルエタン、2,2-ビス-(4-ヒドロキシフェニル)-プロパン、4,4'-ジヒドロキシジフェニル、1,1-ビス-(4-ヒドロキシフェニル)-3,3,5-トリメチルシクロヘキサン、2,2-ビス-(3,5-ジブロモ-4-ヒドロキシフェニル)-プロパンおよび1,3-ビス-[2-(4-ヒドロキシフェニル)-イソプロピル]-ベンゼンである。
【００２７】
好適なジフェノールとしては、１以上のジフェノールの混合物も包含される。この場合、コポリカーボネートが形成される。最も好ましい混合物は、1,3-ビス-[2-(4-ヒドロキシフェニル)-イソプロピル]-ベンゼン、1,1-ビス-(4-ヒドロキシフェニル)-3,3,5-トリメチル-シクロヘキサン、2,2-ビス-(4-ヒドロキシフェニル)-プロパン、4,4'-ジヒドロキシジフェニルおよび2,2-ビス-(3,5-ジブロモ-4-ヒドロキシフェニル)-プロパンである。
【００２８】
３個のフェノールＯＨ官能基を含有する化合物などの枝分かれ剤を更に添加してもよい。これは、明らかにポリマーを枝分かれして、非ニュートンポリマーを増やす。好適な枝分かれ剤には、フロログルシン、3,3-ビス-(3-メチル-4-ヒドロキシフェニル)-2-オキソ-2,3-ジヒドロインドール、4,6-ジメチル-2,4,6-トリス-(4-ヒドロキシフェニル)-ヘプト-2-エン、4,6-ジメチル-2,4,6-トリス-(4-ヒドロキシフェニル)-ヘプタン、1,3,5-トリス-(4-ヒドロキシフェニル)-ベンゼン、1,1,1-トリス-(4-ヒドロキシフェニル)-エタン、トリス-(4-ヒドロキシフェニル)-フェニルメタン、2,2-ビス[4,4-ビス-(4-ヒドロキシフェニル)-シクロヘキシル]-プロパン、2,4-ビス-(4-ヒドロキシフェニルイソプロピル)-フェノール、2,6-ビス-(2-ヒドロキシ-5'-メチルベンジル)-4-メチルフェノール、2-(4-ヒドロキシフェニル)-2-(2,4-ジヒドロキシフェニル)-プロパン、ヘキサキス-(4-(4-ヒドロキシフェニルイソプロピル)-フェニル)オルトテレフタレート、テトラキス-(4-ヒドロキシフェニル)-メタン、テトラキス-(4-(4-ヒドロキシフェニル-イソプロピル)-フェノキシ)-メタン、1,4-ビス-((4',4''-ジヒドロキシ-トリフェニル)-メチル)-ベンゼンおよびイサチンビスクレゾール、ペンタエリスリトール、2,4-ジヒドロキシ安息香酸、トリメシン酸、シアヌール酸が包含される。
【００２９】
本発明のポリカーボネートを調製するのに好適な触媒は、例えば、式（７）で表されるものである。
【化１５】
2004523634.tif 000017
（式中、Ｒ１、Ｒ２、Ｒ３およびＲ４は、同一または異なって、Ｃ１〜Ｃ１８アルキレン、Ｃ６〜Ｃ１０アリールまたはＣ５〜Ｃ６シクロアルキルを表してよく、およびＸ−は、対応する酸−塩基対：
【化１６】
2004523634.tif 000018
のｐＫｂ値が１１未満であるアニオンを表してよい。）
【００３０】
好ましい触媒は、テトラフェニルホスホニウムフルオライド、テトラフェニルホスホニウムテトラフェニルボレートおよびテトラフェニルホスホニウムフェノラートである。最も好ましいのは、テトラフェニルホスホニウムフェノラートである。ホスホニウム塩触媒の好ましい量は、ジフェノール１モルにつき１０−２〜１０−８モルであり、触媒の最も好ましい量は、ジフェノール１モルにつき１０−４〜１０−６モルである。ホスホニウム塩に加えて、助触媒を更に使用して重合速度を高めてもよい。このような助触媒は、アルカリ金属およびアルカリ土類金属の塩を包含し、例えば、水酸化物、アルコキシドおよびアリールオキシドのリチウム、ナトリウムおよびカリウム塩が挙げられ、好ましくは水酸化物、アルコキシドまたはアリールオキシドのナトリウム塩である。水酸化ナトリウムおよびナトリウムフェノラートが最も好ましい。助触媒の量は、例えば、２０１〜１０,０００ｐｐｂ、好ましくは２２０〜１５００ｐｐｂ、最も好ましくは２４０〜５００ｐｐｂの範囲である。ここで、それぞれの値はナトリウムとして算出している。
【００３１】
ポリカーボネートは、１５０〜４００℃の温度で段階を追って行われる反応条件下で調製されてよい。各段階での滞留時間は１５分〜５時間および圧力は１０００〜０．０１ｍｂａｒである。
【００３２】
本発明は、本発明のポリカーボネートを含有するポリカーボネート組成物、この組成物から成る成形品も提供する。
【００３３】
ポリカーボネートまたはポリエステルカーボネート以外に、本発明の前記組成物は、別のポリマー成分および汎用の添加物を含有していてよい。使用できるポリマー成分は、例えば、スチレン／アクリロニトリルターポリマー（ＳＡＮ）、アクリロニトリル／ブタジエン／スチレンターポリマー（ＡＢＳ）、ポリメチルメタクリレート（ＰＭＭＡ）、フッ素化ポリオレフィン（ＰＴＦＥ）、ポリフェニルスチレン（ＰＰＳ）、ポリエチレン、ポリプロピレンおよびエチレン／プロピレンゴムなどのポリオレフィン、エポキシ樹脂、ポリブチレンテレフタレート（ＰＢＴ）、ポリエチレンテレフタレート（ＰＥＴ）、ポリシクロヘキセンジメタノール（ＰＣＴ）などのポリエステル、エチレングリコールとシクロヘキセンジメタノールテレフタル酸との、２成分比が１：４であるコポリエステル（ＰＣＴＧ）、エチレングリコールとシクロヘキセンジメタノールテレフタル酸との、２成分比が４：１であるコポリエステル（ＰＥＴＧ）、および界面法により生成される他のポリカーボネート、並びに前記成分の混合物である。更なる添加物は、離型剤、安定化剤、酸化防止剤、難燃剤、着色剤および顔料、帯電防止剤、核形成剤、滴り落ち防止剤、および有機および無機のフィラー、並びに強化剤である。
【００３４】
本発明のポリカーボネートは、本発明の組成物中に、前記組成物の重量に対して好ましくは５〜９５重量％、特に好ましくは１０〜９０重量％、最も好ましくは２０〜８０重量％の量で含まれていてよい。本発明の組成物の更なるポリマー成分は、前記組成物の重量に対して好ましくは１〜６０重量％、特に好ましくは１〜４０重量％、最も好ましくは２〜３０重量％の量で含まれていてよい。
【００３５】
前記組成物は、充填または強化された成形用組成物に対して、フィラーおよび／または強化剤などの無機材料を６０重量％まで、好ましくは１０〜４０重量％含有していてよい。難燃剤は、本発明の組成物中に、前記組成物の重量に対して３５重量％まで、好ましくは１０〜２５重量％の量で含まれていてよい。
【００３６】
ポリカーボネート／ポリエステルカーボネート以外に、本発明の組成物中に含まれ得る前記のおよび更なる成分または添加物を以降に例を挙げて説明する。
これらの物質は、例えば、アディティヴズ・フォア・プラスチクス・ハンドブック(Additives for Plastics Handbook)、ジョン・マーフィー、1999年などの多くの刊行物に記載されており、また市販されている。
【００３７】
１．  好適な酸化防止剤は、例えば、以下のようなものを包含する。
１．１．  アルキル化モノフェノール、例えば、2,6-ジ-tert-ブチル-4-メチルフェノール、2-tert-ブチル-4,6-ジメチルフェノール、2,6-ジ-tert-ブチル-4-エチルフェノール、2,6-ジ-tert-ブチル-4-ｎ-ブチルフェノール、2,6-ジ-tert-ブチル-4-イソブチルフェノール、2,6-ジシクロペンチル-4-メチルフェノール、2-(α-メチル-シクロヘキシル)-4,6-ジメチルフェノール、2,6-ジオクタデシル-4-メチルフェノール、2,4,6-トリシクロヘキシルフェノール、2,6-ジ-tert-ブチル-4-メトキシメチルフェノール、側鎖が線形であるかまたは枝分かれしているノニルフェノール（例えば、2,6-ジ-ノニル-4-メチルフェノール、2,4-ジメチル-6-(1'-メチルウンデシ-1'-イル)-フェノール、2,4-ジメチル-6-(1'-メチルヘプタデシ-1'-イル)-フェノール、2,4-ジメチル-6-(1'-メチルトリデシ-1'-イル)-フェノール）。
【００３８】
１．２．  アルキルチオメチルフェノール、例えば、2,4-ジオクチルチオメチル-6-tert-ブチルフェノール、2,4-ジオクチルチオメチル-6-メチルフェノール、2,4-ジオクチルチオメチル-6-エチルフェノール、2,6-ジドデシルチオメチル-4-ノニルフェノール。
【００３９】
１．３．  ヒドロキノンおよびアルキル化ヒドロキノン、例えば、2,6-ジ-tert-ブチル-4-メトキシフェノール、2,5-ジ-tert-ブチル-ヒドロキノン、2,5-ジ-tert-アミル-ヒドロキノン、2,6-ジフェニル-4-オクタデシルオキシフェノール、2,6-ジ-tert-ブチルヒドロキノン、2,5-ジ-tert-ブチル-4-ヒドロキシアニソール、3,5-ジ-tert-ブチル-4-ヒドロキシアニソール、3,5-ジ-tert-ブチル-4-ヒドロキシフェニルステアレート、ビス-(3,5-ジ-tert-ブチル-4-ヒドロキシフェニル)アジペート。
【００４０】
１．４．  トコフェロール、例えば、α-トコフェロール、β-トコフェロール、γ-トコフェロール、δ-トコフェロールおよびこれらの混合物（ビタミンＥ）。
【００４１】
１．５．  ヒドロキシル化チオジフェニルエーテル、例えば、2,2'-チオ-ビス-(6-tert-ブチル-4-メチルフェノール)、2,2'-チオ-ビス-(4-オクチルフェノール)、4,4'-チオ-ビス-(6-tert-ブチル-3-メチルフェノール)、4,4'-チオ-ビス-(6-tert-ブチル-2-メチルフェノール)、4,4'-チオ-ビス-(3,6-ジ-sec-アミルフェノール)、4,4'-ビス-(2,6-ジメチル-4-ヒドロキシフェニル)ジスルフィド。
【００４２】
１．６．  アルキリデンビスフェノール、例えば、2,2'-メチレン-ビス-(6-tert-4-メチルフェノール)、2,2'-メチレン-ビス-(6-tert-ブチル-4-エチルフェノール)、2,2'-メチレン-ビス-[4-メチル-6-(α-メチルシクロヘキシル)-フェノール]、2,2'-メチレン-ビス-(4-メチル-6-シクロヘキシルフェノール)、2,2'-メチレン-ビス-(6-ノニル-4-メチルフェノール)、2,2'-メチレン-ビス-(4,6-ジ-tert-ブチルフェノール)、2,2'-エチリデン-ビス-(4,6-ジ-tert-ブチルフェノール)、2,2'-エチリデン-ビス-(6-tert-ブチル-4-イソブチルフェノール)、2,2'-メチレン-ビス-[6-(α-メチルベンジル)-4-ノニルフェノール]、2,2'-メチレン-ビス-[6-(α,α-ジメチルベンジル)-4-ノニルフェノール]、4,4'-メチレン-ビス-(2,6-ジ-tert-ブチルフェノール)、4,4'-メチレン-ビス-(6-tert-ブチル-2-メチルフェノール)、1,1-ビス-(5-tert-ブチル-4-ヒドロキシ-2-メチルフェニル)ブタン、2,6-ビス-(3-tert-ブチル-5-メチル-2-ヒドロキシベンジル)-4-メチルフェノール、1,1,3-トリス-(5-tert-ブチル-4-ヒドロキシ-2-メチルフェニル)-ブタン、1,1-ビス-(5-tert-ブチル-4-ヒドロキシ-2-メチルフェニル)-3-ｎ-ドデシルメルカプトブタン、エチレングリコールビス-[3,3-ビス-(3'-tert-ブチル-4'-ヒドロキシフェニル)-ブチレート]、ビス-(3-tert-ブチル-4-ヒドロキシ-5-メチルフェニル)-ジシクロペンタジエン、ビス-[2-(3'-tert-ブチル-2'-ヒドロキシ-5'-メチルベンジル)-6-tert-ブチル-4-メチルフェニル]テレフタレート、1,1-ビス-(3,5-ジメチル-2-ヒドロキシフェニル)-ブタン、2,2-ビス-(3,5-ジ-tert-ブチル-4-ヒドロキシフェニル)-プロパン、2,2-ビス-(5-tert-ブチル-4-ヒドロキシ-2-メチルフェニル)-4-ｎ-ドデシルメルカプトブタン、1,1,5,5-テトラ-(5-tert-ブチル-4-ヒドロキシ-2-メチルフェニル)-ペンタン。
【００４３】
１．７．  Ｏ-、Ｎ-およびＳ-ベンジル化合物、例えば、3,5,3',5'-テトラ-tert-ブチル-4,4'-ジヒドロキシジベンジルエーテル、オクタデシル-4-ヒドロキシ-3,5-ジメチルベンジルメルカプトアセテート、トリデシル-4-ヒドロキシ-3,5-ジ-tert-ブチルベンジルメルカプトアセテート、トリス-(3,5-ジ-tert-ブチル-4-ヒドロキシベンジル)アミン、ビス-(4-tert-ブチル-3-ヒドロキシ-2,6-ジメチルベンジル)-ジチオテレフタレート、ビス-(3,5-ジ-tert-ブチル-4-ヒドロキシベンジル)スルフィド、イソオクチル-3,5-ジ-tert-ブチル-4-ヒドロキシベンジルメルカプトアセテート。
【００４４】
１．８．  ヒドロキベンジル化マロン酸エステル(malonate)、例えば、ジオクタデシル-2,2-ビス-(3,5-ジ-tert-ブチル-2-ヒドロキシベンジル)マロネート、ジオクタデシル-2-(3-tert-ブチル-4-ヒドロキシ-5-メチルベンジル)マロネート、ジドデシルメルカプトエチル-2,2-ビス-(3,5-ジ-tert-ブチル-4-ヒドロキシベンジル)マロネート、ビス-[4-(1,1,3,3-テトラメチルブチル)フェニル]-2,2-ビス-(3,5-ジ-tert-ブチル-4-ヒドロキシベンジル)マロネート。
【００４５】
１．９．  芳香族ヒドロキシベンジル化合物、例えば、1,3,5-トリス-(3,5-ジ-tert-ブチル-4-ヒドロキシベンジル)-2,4,6-トリメチルベンゼン、1,4-ビス-(3,5-ジ-tert-ブチル-4-ヒドロキシベンジル)-2,3,5,6-テトラメチルベンゼン、2,4,6-トリス-(3,5-ジ-tert-ブチル-4-ヒドロキシベンジル)-フェノール。
【００４６】
１．１０．  トリアジン化合物、例えば、2,4,-ビス-(オクチルメルカプト)-6-(3,5-ジ-tert-ブチル-4-ヒドロキシアニリノ)-1,3,5-トリアジン、2-オクチルメルカプト-4,6-ビス-(3,5-ジ-tert-ブチル-4-ヒドロキシアニリノ)-1,3,5-トリアジン、2-オクチルメルカプト-4,6-ビス-(3,5-ジ-tert-ブチル-4-ヒドロキシフェノキシ)-1,3,5-トリアジン、2,4,6-トリス-(3,5-ジ-tert-ブチル-4-ヒドロキシフェノキシ)-1,2,3-トリアジン、1,3,5-トリス-(3,5-ジ-tert-ブチル-4-ヒドロキシベンジル)イソシアヌレート、1,3,5-トリス-(4-tert-ブチル-3-ヒドロキシ-2,6-ジメチルベンジル)イソシアヌレート、2,4,6-トリス-(3,5-ジ-tert-ブチル-4-ヒドロキシフェニルエチル)-1,3,5-トリアジン、1,3,5-トリス-(3,5-ジ-tert-ブチル-4-ヒドロキシフェニルプロピオニル)-ヘキサヒドロ-1,3,5-トリアジン、1,3,5-トリス-(3,5-ジシクロヘキシル-4-ヒドロキシベンジル)-イソシアヌレート。
【００４７】
１．１１．  アシルアミノフェノール、例えば、4-ヒドロキシラウルアニリド(4-hydroxylauranilide)、4-ヒドロキシテアルアニリド(4-hydroxytearanilide)、オクチル-Ｎ-(3,5-ジ-tert-ブチル-4-ヒドロキシフェニル)-カルバメート。
【００４８】
１．１２．  β-(3,5-ジ-tert-ブチル-4-ヒドロキシフェニル)プロピオン酸のエステルであって、１価または多価アルコール（例えば、メタノール、エタノール、ｎ-オクタノール、ｉ-オクタノール、オクタデカノール、1,6-ヘキサンジオール、1,9-ノナンジオール、エチレングリコール、1,2-プロパンジオール、ネオペンチルグリコール、チオジエチレングリコール、ジエチレングリコール、トリエチレングリコール、ペンタエリスリトール、トリス-(ヒドロキシエチル)イソシアヌレート、Ｎ,Ｎ'-ビス-(ヒドロキシエチル)-オキサミド、3-チアウンデカノール、3-チアペンタデカノール、トリメチルヘキサンジオール、トリメチロールプロパン、4-ヒドロキシメチル-1-ホスファ-2,6,7-トリオキサビシクロ[2.2.2]オクタン）とのエステル。
【００４９】
１．１３．  β-(5-tert-ブチル-4-ヒドロキシ-3-メチルフェニル)プロピオン酸のエステルであって、１価または多価アルコール（例えば、メタノール、エタノール、ｎ-オクタノール、ｉ-オクタノール、オクタデカノール、1,6-ヘキサンジオール、1,9-ノナンジオール、エチレングリコール、1,2-プロパンジオール、ネオペンチルグリコール、チオジエチレングリコール、ジエチレングリコール、トリエチレングリコール、ペンタエリスリトール、トリス-(ヒドロキシエチル)イソシアヌレート、Ｎ,Ｎ'-ビス-(ヒドロキシエチル)-オキサミド、3-チアウンデカノール、3-チアペンタデカノール、トリメチルヘキサンジオール、トリメチロールプロパン、4-ヒドロキシメチル-1-ホスファ-2,6,7-トリオキサビシクロ[2.2.2]オクタン）とのエステル。
【００５０】
１．１４．  β-(3,5-ジシクロヘキシル-4-ヒドロキシフェニル)プロピオン酸のエステル
であって、１価または多価アルコール（例えば、メタノール、エタノール、オクタノール、オクタデカノール、1,6-ヘキサンジオール、1,9-ノナンジオール、エチレングリコール、1,2-プロパンジオール、ネオペンチルグリコール、チオジエチレングリコール、ジエチレングリコール、トリエチレングリコール、ペンタエリスリトール、トリス-(ヒドロキシエチル)イソシアヌレート、Ｎ,Ｎ'-ビス-(ヒドロキシエチル)-オキサミド、3-チアウンデカノール、3-チアペンタデカノール、トリメチルヘキサンジオール、トリメチロールプロパン、4-ヒドロキシメチル-1-ホスファ-2,6,7-トリオキサビシクロ[2.2.2]オクタン）とのエステル。
【００５１】
１．１５．  3,5-ジ-tert-ブチル-4-ヒドロキシフェニル酢酸のエステルであって、１価または多価アルコール（例えば、メタノール、エタノール、オクタノール、オクタデカノール、1,6-ヘキサンジオール、1,9-ノナンジオール、エチレングリコール、1,2-プロパンジオール、ネオペンチルグリコール、チオジエチレングリコール、ジエチレングリコール、トリエチレングリコール、ペンタエリスリトール、トリス-(ヒドロキシエチル)イソシアヌレート、Ｎ,Ｎ'-ビス-(ヒドロキシエチル)-オキサミド、3-チアウンデカノール、3-チアペンタデカノール、トリメチルヘキサンジオール、トリメチロールプロパン、4-ヒドロキシメチル-1-ホスファ-2,6,7-トリオキサ-ビシクロ[2.2.2]オクタン）とのエステル。
【００５２】
１．１６．  β-(3,5-ジ-tert-ブチル-4-ヒドロキシフェニル)プロピオン酸のアミド、例えば、Ｎ,Ｎ'-ビス-(3,5-ジ-tert-ブチル-4-ヒドロキシフェニルプロピオニル)-ヘキサメチレンジアミド、Ｎ,Ｎ'-ビス-(3,5-ジ-tert-ブチル-4-ヒドロキシフェニルプロピオニル)-トリメチレンジアミド、Ｎ,Ｎ'-ビス-(3,5-ジ-tert-ブチル-4-ヒドロキシフェニルプロピオニル)ヒドラジド、Ｎ,Ｎ'-ビス-[2-(3-[3,5-ジ-tert-ブチル-4-ヒドロキシフェニル]プロピオニルオキシ)-エチル]オキサミド（ユニロイヤル(Uniroyal)製Naugard(登録商標)ＸＬ-１）
【００５３】
１．１７．  アスコルビン酸（ビタミンＣ）
【００５４】
１．１８．  アミン系酸化防止剤、例えば、Ｎ,Ｎ'-ジイソプロピル-ｐ-フェニレンジアミン、Ｎ,Ｎ'-ジ-sec-ブチル-ｐ-フェニレンジアミン、Ｎ,Ｎ'-ビス-(1,4-ジメチルペンチル)-ｐ-フェニレンジアミン、Ｎ,Ｎ'-ビス-(1-エチル-3-メチルペンチル)-ｐ-フェニレンジアミン、Ｎ,Ｎ'-ビス-(1-メチルヘプチル)-ｐ-フェニレンジアミン、Ｎ,Ｎ'-ジシクロヘキシル-ｐ-フェニレンジアミン、Ｎ,Ｎ'-ジフェニル-ｐ-フェニレンジアミン、Ｎ,Ｎ'-ビス-(2-ナフチル)-ｐ-フェニレンジアミン、Ｎ-イソプロピル-Ｎ'-フェニル-ｐ-フェニレンジアミン、Ｎ-(1,3-ジメチルブチル)-Ｎ'-フェニル-ｐ-フェニレンジアミン、Ｎ-(1-メチル-ヘプチル)-Ｎ'-フェニル-ｐ-フェニレンジアミン、Ｎ-シクロヘキシル-Ｎ'-フェニル-ｐ-フェニレンジアミン、4-(ｐ-トルエンスルファモイル)-ジフェニルアミン、Ｎ,Ｎ'-ジメチル-Ｎ,Ｎ'-ジ-sec-ブチル-ｐ-フェニレンジアミン、ジフェニルアミン、Ｎ-アリルジフェニルアミン、4-イソプロポキシジフェニルアミン、Ｎ-フェニル-1-ナフチルアミン、Ｎ-(4-tert-オクチルフェニル)-1-ナフチルアミン、Ｎ-フェニル-2-ナフチルアミン、オクチル化ジフェニルアミン（例えば、ｐ,ｐ'-ジ-tert-オクチルジフェニルアミン、4-ｎ-ブチルアミノフェノール、4-ブチリルアミノフェノール、4-ノナノイル-アミノフェノール、4-ドデカノイルアミノフェノール、4-オクタデカノイルアミノフェノール、ビス-(4-メトキシフェニル)-アミン、2,6-ジ-tert-ブチル-4-ジメチルアミノメチルフェノール、2,4'-ジアミノジフェニルメタン、4,4'-ジアミノジフェニルメタン、Ｎ,Ｎ,Ｎ',Ｎ'-テトラメチル-4,4'-ジアミノジフェニルメタン、1,2-ビス-[(2-メチルフェニル)-アミノ]-エタン、1,2-ビス-(フェニルアミノ)-プロパン、(ｏ-トルイル)-ビグアニド、ビス-[4-(1',3'-ジメチルブチル)-フェニル]-アミン、tert-オクチル化Ｎ-フェニル-1-ナフチルアミン、モノ-およびジ-アルキル化tert-ブチル／tert-オクチルジフェニルアミンの混合物、モノ-およびジ-アルキル化ノニルジフェニルアミンの混合物、モノ-およびジ-アルキル化ドデシルジフェニルアミンの混合物、モノ-およびジ-アルキル化イソプロピル／イソへキシルジフェニルアミンの混合物、モノ-およびジ-アルキル化tert-ブチルジフェニルアミンの混合物、2,3-ジヒドロ-3,3-ジメチル-4Ｈ-1,4-ベンゾチアジン、フェノチアジン、モノ-およびジ-アルキル化tert-ブチル／tert-オクチルフェノチアジンの混合物、モノ-およびジ-アルキル化tert-オクチルフェノチアジンの混合物、Ｎ-アリルフェノチアジン、Ｎ,Ｎ,Ｎ',Ｎ'-テトラフェニル-1,4-ジアミノブ-2-テン、Ｎ,Ｎ'-ビス-(2,2,6,6-テトラメチルピペリジ-4-イル)-ヘキサメチレンジアミン、ビス-(2,2,6,6-テトラメチルピペリジ-4-イル)セバケート、2,2,6,6-テトラメチルピペリジ-4-ノン、2,2,6,6-テトラメチルピペリジ-4-ノール。これらの化合物は、単独でまたは混合物として使用してよい。
【００５５】
１．１９．  好適なチオ相乗化剤(thiosynergists)は、例えば、ジラウリルチオジプロピオネートおよび／またはジステアリルチオジプロピオネートである。
【００５６】
２．  ＵＶ−吸収剤および光安定化剤は、本発明の組成物中、前記組成物の重量に対して０．１〜１５重量％、好ましくは３〜８重量％の量で使用してよい。好適なＵＶ吸収剤および光安定化剤は、例えば、以下のものである。
【００５７】
２．１．  2-(2'-ヒドロキシフェニル)-ベンゾトリアゾール、例えば、2-(2'-ヒドロキシ-5'-メチルフェニル)-ベンゾトリアゾール、2-(3',5'-ジ-tert-ブチル-2'-ヒドロキシフェニル)-ベンゾトリアゾール、2-(5'-tert-ブチル-2'-ヒドロキシフェニル)-ベンゾトリアゾール、2-(2'-ヒドロキシ-5'-(1,1,3,3-テトラメチルブチル)-フェニル)-ベンゾトリアゾール、2-(3',5'-ジ-tert-ブチル-2'-ヒドロキシフェニル)-5-クロロベンゾトリアゾール、2-(3'-tert-ブチル-2'-ヒドロキシ-5'-メチルフェニル)-5-クロロベンゾトリアゾール、2-(3'-sec-ブチル-5'-tert-ブチル-2'-ヒドロキシフェニル)-ベンゾトリアゾール、2-(2'-ヒドロキシ-4'-オクチルオキシフェニル)-ベンゾトリアゾール、2-(3',5'-ジ-tert-アミル-2'-ヒドロキシフェニル)-ベンゾトリアゾール、2-(3',5'-ビス-(α,α-ジメチルベンジル)-2'-ヒドロキシフェニル)-ベンゾトリアゾール、2-(3'-tert-ブチル-2'-ヒドロキシ-5'-(2-オクチルオキシカルボニルエチル)-フェニル-5-クロロベンゾトリアゾール、2-(3'-tert-ブチル-5'-[2-(2-エチルへキシルオキシ)-カルボニルエチル]-2'-ヒドロキシフェニル)-5-クロロベンゾトリアゾール、2-(3'-tert-ブチル-2'-ヒドロキシ-5'-(2-メトキシカルボニルエチル)-フェニル)-5-クロロベンゾトリアゾール、2-(3'-tert-ブチル-2'-ヒドロキシ-5'-(2-メトキシカルボニルエチル)-フェニル)-ベンゾトリアゾール、2-(3'-tert-ブチル-2'-ヒドロキシ-5'-(2-オクチルオキシカルボニルエチル)-フェニル)-ベンゾトリアゾール、2-(3'-tert-ブチル-5'-[2-(2-エチルヘキシルオキシ)-カルボニルエチル]-2'-ヒドロキシフェニル)-ベンゾトリアゾール、2-(3'-ドデシル-2'-ヒドロキシ-5'-メチルフェニル)-ベンゾトリアゾール、2-(3'-tert-ブチル-2'-ヒドロキシ-5'-(2-イソオクチルオキシカルボニルエチル)-フェニルベンゾトリアゾール、2,2'-メチレン-ビス-[4-(1,1,3,3-テトラメチルブチル)-6-ベンゾトリアゾール-2-イルフェノール]、および2-[3'-tert-ブチル-5'-(2-メトキシカルボニルエチル)-2'-ヒドロキシフェニル]-2Ｈ-ベンゾトリアゾールとポリエチレングリコール300とのエステル交換反応生成物、そして、[Ｒ-ＣＨ２ＣＨ２-ＣＯＯ-ＣＨ２ＣＨ２]２で表されるものであって、Ｒが3'-tert-ブチル-4'-ヒドロキシ-5'-2Ｈ-ベンゾトリアゾール-2-イルフェニルであるもの、2-[2'-ヒドロキシ-3'-(α,α-ジメチルベンジル)-5'-(1,1,3,3-テトラメチルブチル)-フェニル]-ベンゾトリアゾール）、2-[2'-ヒドロキシ-3'-(1,1,3,3-テトラメチルブチル)-5'-(α,α-ジメチルベンジル)-フェニル]-ベンゾトリアゾール）。
【００５８】
２．２．  2-ヒドロキシベンゾフェノン、例えば、4-ヒドロキシ-、4-メトキシ-、4-オクチロキシ-、4-デシルオキシ-、4-ドデシルオキシ-、4-ベンジルオキシ-、4,2',4'-トリヒドロキシ-および2'-ヒドロキシ−4,4'-ジメトキシ-誘導体。
【００５９】
２．３．  置換および非置換安息香酸のエステルであって、例えば、4-tert-ブチルフェニルサリチル酸エステル、フェニルサリチル酸エステル、オクチルフェニルサリチル酸エステル、ビベンゾイルレゾルシノール、ビス-(4-tert-ブチルベンゾイル)-レゾルシノール、ベンゾイルレゾルシノール、2,4-ジ-tert-ブチルフェニル-3,5-ジ-tert-ブチル4-ヒドロキシ安息香酸エステル、ヘキサデシル-3,5-ジ-tert-ブチル4-ヒドロキシ安息香酸エステル、オクタデシル-3,5-ジ-tert-ブチル4-ヒドロキシ安息香酸エステル、2-メチル-4,6-ジ-tert-ブチルフェニル-3.5-ジ-tert-ブチル4-ヒドロキシ安息香酸エステル。
【００６０】
２．４．  アクリル酸エステル、例えば、エチル-α-シアノ-β,β-ジフェニルアクリレート、イソオクチル-α-シアノ-β,β-ジフェニルアクリレート、メチル-α-カルボメトキシ桂皮酸エステル、メチル-α-シアノ-β-メチル-ｐ-メトキシ桂皮酸エステル、ブチル-α-シアノ-β-メチル-ｐ-メトキシ桂皮酸エステル、メチル-α-カルボメトキシ-ｐ-メトキシ桂皮酸エステルおよびＮ-(β-カルボメトキシ-β-シアノビニル)-2-メチルインドリン。
【００６１】
２．５．  ニッケル化合物、例えば、2,2'-チオビス-[4-(1,1,3,3-テトラメチルブチル)-フェノール]との１：１または１：２錯体などのニッケル錯体であって、ｎ-ブチルアミン、トリエタノールアミンまたはＮ-シクロヘキシルジエタノールアミンなどの別のリガンドを含むまたは含まないもの、ニッケルジブチルジチオカルバメート、4-ヒドロキシ-3,5-ジ-tert-ブチルベンジルホスホン酸のモノアルキルエステル（例えば、メチルまたはエチルエステル）のニッケル塩、2-ヒドロキシ-4-メチルフェニルウンデシルケトキシムなどのケトキシムのニッケル錯体、1-フェニル-4-ラウロイル-5-ヒドロキシピラゾールのニッケル錯体であって、別のリガンドを含むまたは含まないもの。
【００６２】
２．６．立体障害アミン、例えば、ビス-(2,2,6,6-テトラメチル-4-ピペリジル)セバシン酸エステル、ビス-(2,2,6,6-テトラメチル-4-ピペリジル)コハク酸エステル、ビス-(1,2,2,6,6-ペンタメチル-4-ピペリジル)セバシン酸エステル、ビス-(1-オクチロキシ-2,2,6,6-テトラメチル-4-ピペリジル)セバシン酸エステル、ビス-(1,2,2,6,6-ペンタメチル-4-ピペリジル)、ｎ-ブチル-3,5-ジ-tert-ブチル-4-ヒドロキシ-ベンジルマロン酸エステル、1-(2-ヒドロキシエチル)-2,2,6,6-テトラメチル-4-ヒドロキシピペリジンとコハク酸との縮合物、Ｎ,Ｎ'-ビス-(2,2,6,6-テトラメチル-4-ピペリジル)-ヘキサメチレンジアミンと4-tert-オクチルアミノ-2,6-ジ-クロロ-1,3,5-トリアジンとの直鎖または環式縮合物、トリス-(2,2,6,6-テトラメチル-4-ピペリジル)-ニトリロトリアセテート、テトラキス-(2,2,6,6-テトラメチル-4-ピペリジル)-1,2,3,4-ブタンテトラカルボキシレート、1,1'-(1,2-エタンジイル)-ビス-(3,3,5,5-テトラメチルピペラジノン)、4-ベンゾイル-(2,2,6,6-テトラメチルピペリジン、4-ステアリルオキシ-2,2,6,6-テトラメチルピペリジン、ビス-(1,2,2,6,6-ペンタメチルピペリジル)-2-ｎ-ブチル-2-(2-ヒドロキシ-3,5-ジ-tert-ブチルベンジル)マロン酸エステル、3-ｎ-オクチル-7,7,9,9-テトラメチル-1,3,8-トリアザスピロ[4.5]デカン-2,4-ジオン、ビス-(1-オクチルオキシ-2,2,6,6-テトラメチルピペリジル)セバシン酸エステル、ビス-(1-オクチルオキシ-2,2,6,6-テトラメチルピペリジル)コハク酸エステル、Ｎ,Ｎ'-ビス-(2,2,6,6-テトラメチル-4-ピペリジル)-ヘキサメチレンジアミンと4-モルホリノ-2,6-ジクロロ-1,3,5-トリアジンとの直鎖または環式縮合生成物、2-クロロ-4,6-ビス-(4-ｎ-ブチルアミノ-2,2,6,6-テトラメチルピペリジル)-1,3,5-トリアジンと1,2-ビス-(3-アミノプロピルアミノ)-エタンとの縮合生成物、2-クロロ-4,6-ビス-(4-ｎ-ブチルアミノ-1,2,2,6,6-ペンタメチルピペリジル)-1,3,5-トリアジンと1,2-ビス-(3-アミノプロピルアミノ)-エタンとの縮合生成物、8-アセチル-3-ドデシル-7,7,9,9-テトラメチル-1,3,8-トリアザスピロ[4.5]-デカン-2,4-ジオン、3-ドデシル-1-(2,2,6,6-テトラメチル-4-ピペリジル)-ピロリジン-2,5-ジオン、3-ドデシル-1-(1,2,2,6,6-ペンタメチル-4-ピペリジル)-ピロリジン-2,5-ジオン、4-ヘキサデシルオキシ-2,2,6,6-テトラメチルピペリジンと4-ステアリルオキシ-2,2,6,6-テトラメチルピペリジンとの混合物、Ｎ,Ｎ'-ビス-(2,2,6,6-テトラメチル-4-ピペリジル)-ヘキサメチレンジアミンと4-シクロヘキシルアミノ-2,6-ジクロロ-1,3,5-トリアジンとの縮合生成物、1,2-ビス-(3-アミノプロピルアミノ)-エタンと2,4,6-トリクロロ-1,3,5-トリアジンと更に4-ブチルアミノ-2,2,6,6-テトラメチルピペリジンとの縮合生成物（ＣＡＳ標準No.[136504-96-6]）、Ｎ-(2,2,6,6-テトラメチル-4-ピペリジル)-ｎ-ドデシルスクシンイミド、Ｎ-(1,2,2,6,6-ペンタメチル-4-ピペリジル)-ｎ-ドデシルスクシンイミド、2-ウンデシル-7,7,9,9-テトラメチル-1-オキサ-3,8-ジアザ-4-オキソスピロ[4.5]デカン、7,7,9,9-テトラメチル-2-シクロウンデシル-1-オキサ-3,8-ジアザ-4-オキソスピロ[4.5]デカンとエピクロロヒドリンとの反応生成物、1,1-ビス-(1,2,2,6,6-ペンタメチル-4-ピペリジルオキシカルボニル)-2-(4-メトキシフェニル)-エタン、Ｎ,Ｎ'-ビス-(ホルミル)-Ｎ,Ｎ'-ビス-(2,2,6,6-テトラメチル-4-ピペリジル)-ヘキサメチレンジアミン、4-メトキシメチレンマロン酸と1,2,2,6,6-ペンタメチル-4-ヒドロキシピペリジンとのジエス���ル、ポリ[メチルプロピル-3-オキシ-4-(2,2,6,6-テトラメチル-4-ピペリジル)]-シロキサン、無水マレイン酸−α-オレフィンコポリマーと2,2,6,6-テトラメチル-4-アミノピペリジンまたは1,2,2,6,6-ペンタメチル-4-アミノピペリジンとの反応生成物。
【００６３】
２．７．  オキサミド、例えば、4,4'-ジオクチルオキシオキサニリド、2,2'-ジエトキシオキサニリド、2,2'-ジオクチルオキシ-5,5'-ジ-tert-ブトキサニリド、2,2'-ジドデシルオキシ-5,5'-ジ-tert-ブトキサニリド、2-エトキシ-2'-エチルオキサニリド、Ｎ,Ｎ'-ビス(3-ジメチルアミノプロピル)-オキサミド、2-エトキシ-5-tert-ブチル-2'-エトキサニリドおよびこれと2-エトキシ-2'-エチル-5,4'-ジ-tert-ブトキサニリドとの混合物、ｏ-およびｐ-メトキシ二置換オキサニリドの混合物およびｏ-およびｐ-エトキシ二置換オキサニリドの混合物。
【００６４】
２．８．  2-(2-ヒドロキシフェニル)-1,3,5-トリアジン、例えば、2,4,6-トリス-(2-ヒドロキシ-4-オクチルオキシフェニル)-1,3,5-トリアジン、2-(2-ヒドロキシ-4-オクチルオキシフェニル)-4,6-ビス-(2,4-ジメチルフェニル)-1,3,5-トリアジン、2-(2,4-ジヒドロキシフェニル)-4,6-ビス-(2,4-ジメチルフェニル)-1,3,5-トリアジン、2,4-ビス-(2-ヒドロキシ-4-プロピルオキシフェニル)-6-(2,4-ジメチルフェニル)-1,3,5-トリアジン、2-(2-ヒドロキシ-4-オクチルオキシフェニル)4,6-ビス-(4-メチルフェニル)-1,3,5-トリアジン、2-(2-ヒドロキシ-4-ドデシルオキシフェニル)-4,6-ビス-(2,4-ジメチルフェニル)-1,3,5-トリアジン、2-(2-ヒドロキシ-4-トリデシルオキシフェニル)-4,6-ビス-(2,4-ジメチルフェニル)-1,3,5-トリアジン、2-[2-ヒドロキシ-4-(2-ヒドロキシ-3-ブチロキシプロポキシ)-フェニル]-4,6-ビス-(2,4-ジメチル)-1,3,5-トリアジン、2-[2-ヒドロキシ-4-(2-ヒドロキシ-3-オクチルオキシプロピルオキシ)-フェニル]-4,6-ビス-(2,4-ジメチル)-1,3,5-トリアジン、2-[4-(ドデシルオキシ/トリデシルオキシ／トリデシルオキシ-2-ヒドロキシプロポキシ)-2-ヒドロキシフェニル]-4,6-ビス-(2,4-ジメチルフェニル)-1,3,5-トリアジン、2-[2-ヒドロキシ-4-(2-ヒドロキシ-3-ドデシルオキシプロポキシ)-フェニル]-4,6-ビス-(2,4-ジメチルフェニル)-1,3,5-トリアジン、2-(2-ヒドロキシ-4-へキシルオキシ)-フェニル-4,6-ジフェニル)-1,3,5-トリアジン、2-(2-ヒドロキシ-4-メトキシフェニル)-4,6-ジフェニル)-1,3,5-トリアジン、2,4,6-トリス-[2-ヒドロキシ-4-(3-ブトキシ-2-ヒドロキシプロポキシ)-フェニル]-1,3,5-トリアジン、2-(2-ヒドロキシフェニル)-4-(4-メトキシフェニル)-6-フェニル-1,3,5-トリアジン、2-{2-ヒドロキシ-4-[3-(2-エチルヘキシル-1-オキシ)-2-ヒドロキシプロピルオキシ]-フェニル}-4,6-ビス-(2,4-ジメチルフェニル)-1,3,5-トリアジン。
これらの化合物は単独でまたは混合物として使用されてよい。
【００６５】
３．  好適な金属不活性化剤は、例えば、Ｎ,Ｎ'-ジフェニルオキシアミド、Ｎ-サリシルアル-Ｎ'-サリシルオイルヒドラジン(N-salicylal-N'-salicyloyl hydrazine)、Ｎ,Ｎ'-ビス-(サリシルオイル)ヒドラジン、Ｎ,Ｎ'-ビス-(3,5-ジ-tert-ブチル-4-ヒドロキシフェニルプロピオニル)ヒドラジン、3-サリシルオイルアミノ-1,2,4-トリアゾール、ビス-(ベンジリデン)-オキサリルジヒドラジド、オキサニリド、イソフタロイルジヒドラジド、セバコイルビスフェニルヒドラジド、Ｎ,Ｎ'-ジアセチルアジポイルジヒドラジド、Ｎ,Ｎ'-ビス-(サリシルオイル)-オキサリルジヒドラジド、Ｎ,Ｎ'-ビス-(サリシルオイル)-チオプロピオニルジヒドラジドである。これらの化合物は単独でまたは混合物として使用されてよい。
【００６６】
４．  熱安定化剤として好適な亜リン酸エステル(phosphites)およびホスホニトは、例えば、トリフェニルホスファイト、ジフェニルアルキルホスファイト、フェニルジアルキルホスファイト、トリス(ノニルフェニル)ホスファイト、トリラウリルホスファイト、トリオクタデシルホスファイト、ジステアリルペンタエリスリトールジホスファイト、トリス(2,4-ジ-tert-ブチルフェニル)ホスファイト、ジイソデシルペンタエリスリトールジホスファイト、ビス-(2,4-ジ-tert-ブチルフェニル)ペンタエリスリトールジホスファイト、ビス(2,6-ジ-tert-ブチル-4-メチルフェニル)ペンタエリスリトールジホスファイト、ジイソデシルオキシペンタエリスリトールジホスファイト、ビス(2,4-ジ-tert-ブチル-6-メチルフェニル)ペンタエリスリトールジホスファイト、ビス(2,4,6-トリス(tert-ブチルフェニル)ペンタエリスリトールジホスファイト、トリステアリルソルビトールトリホスファイト、テトラキス(2,4-ジ-tert-ブチルフェニル)-4,4'-ビフェニレンジホスホニト、6-イソオクチルオキシ-2,4,8,10-テトラ-tert-ブチル-12Ｈ-ジベンズ[d,g]-1,3,2-ジオキサホスホシン、6-フルオロ-2,4,8,10-テトラ-tert-ブチル-12-メチル-ジベンズ[d,g]-1,3,2-ジオキサホスホシン、ビス(2,4-ジ-tert-ブチル-6-メチルフェニル)メチルホスファイト、ビス-(2,4-ジ-tert-ブチル-6-メチルフェニル)エチルホスファイト、6-フルオロ-2,4,8,10-テトラ-tert-ブチル-12-メチルジベンズ[d,g]-1,3,2-ジオキサホスホシン、2,2',2''-ニトリロ[トリエチルトリス(3,3',5,5'-テトラ-tert-ブチル-1,1'-ビフェニル-2,2'-ジイル)ホスファイト]、2-エチル-ヘキシル(3,3',5,5'-テトラ-tert-ブチル-1,1'-ビフェニル-2,2'-ジイル)ホスファイト、5-ブチル-5-エチル-2-(2,4,6-トリ-tert-ブチルフェノキシ)-1,3,2-ジオキサホスフィランを包含する。これらの化合物は単独でまたは混合物として使用されてよい。
【００６７】
特に好ましいものとしては、トリス(2,4-ジ-tert-ブチルフェニル)ホスファイト（Irgafos(登録商標)168、チバ-ガイギー社製）、トリフェニルホスフィンまたは(2,3,6-トリ-tert-ブチルフェニル)-(2-ブチル-2-エチルプロパン-1,3-ジイル)ホスファイト（Ultranox(登録商標)641、ＧＥスペシアルティ・ケミカルズ）が挙げられる。
【００６８】
以下のものも、好適な亜リン酸エステル(phosphites)およびホスホニトの例である。
【化１７】
2004523634.tif 000019
【００６９】
５．  好適な過酸化物キャッチャー(catchers)は、例えば、β-チオジプロピオン酸のエステル（例えば、ラウリル-、ステアリル-、ミリスチル-またはトリデシル-エステル）、メルカプトベンズイミダゾール、または2-メルカプトベンズイミダゾールの亜鉛塩、ジブチルジチオカルバメート亜鉛塩、ジオクタデシルジスルフィド、ペンエリスリトールテトラキス-(ドデシルメルカプト)-プロピオネートである。これらの化合物は単独でまたは混合物として使用されてよい。
【００７０】
６．  好適な塩基性助安定化剤は、例えば、メラミン、ポリビニルピロリドン、ジシアノジアミド、トリアリルシアヌレート、尿素誘導体、ヒドラジン誘導体、アミン、ポリアミド、ポリウレタン、高級の脂肪酸のアルカリ金属塩およびアルカリ土類金属塩（例えば、ステアリン酸カルシルム、ステアリン酸亜鉛、ベヘン酸マグネシウム、ステアリン酸マグネシウム、リシノール酸ナトリウムおよびパルミチン酸カリウム）、アンチモンピロカテコラートまたは亜鉛ピロカテコラートである。これらの化合物は単独でまたは混合物として使用されてよい。
【００７１】
７．  好適な核形成剤は、例えば、タルク、金属酸化物（例えば、二酸化チタンまたは酸化マグネシウム）、リン酸塩、炭酸塩または硫酸塩、好ましくはこれらのアルカリ土類金属塩などの無機物質や、モノ-もしくはポリ-カルボン酸およびこれらの塩（例えば、4-tert-ブチル安息香酸、アジピン酸、ジフェニル酢酸、コハク酸ナトリウムまたは安息香酸ナトリウム）などの有機化合物、そしてイオン性コポリマー（イオノマー）などのポリマー化合物である。1,3：2,4-ビス-(3',4'-ジメチルベンジリデン)-ソルビトール、1,3：2,4-ジ(パラメチルジベンジリデン)-ソルビトールおよび1,3：2,4-ジ(ベンジリデン)-ソルビトールが特に好ましい。これらの化合物は単独でまたは混合物として使用されてよい。
【００７２】
８．  好適なフィラーおよび強化剤は、例えば、炭酸カルシウム、ケイ酸塩、ガラス繊維、ガラス玉、石綿、タルク、カオリン、マイカ、硫酸バリウム、金属酸化物および金属水酸化物、カーボンブラック、グラファイト、桂灰石、および木粉または他の天然生成物の粉末または繊維、合成繊維である。これらの化合物は単独でまたは混合物として使用されてよい。
【００７３】
９．  好適な他の添加物は、例えば、可塑剤、潤滑剤、乳化剤、顔料、粘度調節剤、触媒、流動制御剤、蛍光増白剤、難燃剤、帯電防止剤および膨張剤である。
【００７４】
１０．  好適なベンゾフラノンおよびインドリノンは、例えば、米国特許第4,325,863号公報、同第4,338,244号公報、同第5,175,312号公報、同第5,216,052号公報、同第5,252,643号公報、独国特許発明第Ａ4316611号公報、同第Ａ4316622号公報、同第Ａ4316876号公報、欧州特許出願公開第Ａ0589839号公報または同第Ａ0591102号公報に記載されているもの、あるいは3-[4-(2-アセトキシエトキシ)-フェニル]-5,7-ジ-tert-ブチル-ベンゾフラ-2-ノン、5,7-ジ-tert-ブチル-3-[4-(2-ステアロイルオキシエトキシ)-フェニル]-ベンゾフラ-2-ノン、3,3'-ビス-[5,7-ジ-tert-ブチル-3-(4-[2-ヒドロキシエトキシ]-フェニル)-ベンゾフラ-2-ノン]、5,7-ジ-tert-ブチル-3-[4-エトキシフェニル)-ベンゾフラ-2-ノン、3-(4-アセトキシ-3,5-ジメチルフェニル)-5,7-ジ-tert-ブチルベンゾフラ-2-ノン、3-(3,5-ジメチル-4-ピバロイルオキシフェニル)-5,7-ジ-tert-ブチルベンゾフラ-2-ノン、3-(3,4-ジメチルフェニル)-5,7-ジ-tert-ブチルベンゾフラ-2-ノン、3-(2,3-ジメチルフェニル)-5,7-ジ-tert-ブチルベンゾフラ-2-ノン、
【化１８】
2004523634.tif 000020
などのラクトン系酸化防止剤である。前記化合物は、例えば、酸化防止剤として作用する。これらの化合物は単独でまたは混合物として使用されてよい。
【００７５】
１１．  好適な蛍光性可塑剤は、「プラスチクス・アディティヴズ・ハンドブック(Plastics Additives Handbook)」、アール・ゲヒターおよびエイチ・ミュラー編、ハンサー・フェルラーク、第3版、1990年、775〜789頁に列記されているものである。
【００７６】
１２．  好適な離型剤は、脂肪酸と脂肪アルコールとのエステルであって、例えば、ペンタエリスリチルテトラステアレートおよびグリセリンモノステアレートである。これらは、単独でまたは混合物として、好ましくは前記組成物の重量に対して０．０２〜１重量％の量で使用される。
【００７７】
１３．  好適な難燃性添加物は、リン酸エステル、すなわち、トリフェニルホスフェート、レゾルシニル二リン酸エステル、臭素化リン酸エステルや臭素化オリゴカーボネートおよびポリカーボネートなどの臭素含有化合物、並びにＣ４Ｆ９ＳＯ３−Ｎａ＋などの塩である。
【００７８】
１４．  衝撃抵抗を与える好適な試薬は、スチレン／アクリロニトリルまたはメチルメタクリレートをグラフト化したブタジエンゴム、無水マレイン酸をグラフト化したエチレン／プロピレンゴム、メチルメタクリレートまたはスチレン／アクリロニトリルをグラフト化したエチル-およびブチル-アクリレートゴム、メチルメタクリレートまたはスチレン／アクリロニトリルをグラフト化した浸透性シロキサンおよびアクリレートネットワークである。
【００７９】
１５．  好適なポリマーは、ＳＡＮ、ＡＢＳ、ＰＭＭＡ、ＰＴＦＥ、ＰＳＵ、ＰＰＳ、ポリエチレン、ポリプロピレンおよびエチレン／プロピレンゴムなどのポリオレフィン、エポキシ樹脂、ＰＢＴ、ＰＥＴ、ＰＣＴ、ＰＣＴＧおよびＰＥＴＧなどのポリエステル、および界面法で生成される他のポリカーボネートである。
【００８０】
１６．  好適な帯電防止剤は、スルホン酸塩であり、例えば、Ｃ１２Ｈ２５ＳＯ３−またはＣ８Ｆ１７ＳＯ３−のテトラエチルアンモニウム塩である。
【００８１】
１７．  好適な着色剤は、顔料と、有機および無機染料である。
【００８２】
１８．  エポキシ基を含有する化合物、例えば、3,4-エポキシシクロヘキシルメチル-3,4-エポキシシクロヘキシルカルボキシレート、グリシジルメタクリレートとエポキシシランとのコポリマー。
【００８３】
１９．  無水物基を含有する化合物、例えば、無水マレイン酸、無水コハク酸、無水安息香酸および無水フタル酸。
【００８４】
前記１８および１９群の化合物は、溶融安定化剤として作用する。これらの化合物は単独でまたは混合物として使用されてよい。
【００８５】
本発明の組成物（成形用組成物）は、関連成分を公知の方法で混合し、約２００℃の温度、例えば、２００℃〜３００℃の温度において内部ニーダー、押出機および二軸スクリューなどの汎用の装置内で溶融コンパウンド化および溶融押出しすることによって調製される。各成分は、連続してまたは同時に、約２０℃（室温）またはより高温で混合されてよい。
【００８６】
本発明の成形用組成物は、あらゆる種類の成形品を製造するのに使用され得る。これは、射出成形、押出成形およびブロー成形法によって製造され得る。もう一つの加工形態は、予め調製されたシートまたはフィルムからの深絞り加工(deep-drawing)による成形品の製造である。
【００８７】
本発明の成形品の例は、プロフィール部品、フィルム、あらゆる種類のケーシング部品（例えば、ジューサー、コーヒーメーカー、ミキサーなどの家庭用機器のため、モニター、プリンター、コピー機などの事務用機器のため、シート、チューブ、電気設備用のダクト、窓、ドアおよび建築分野用のプロフィール部品、内装仕上げおよび外部用途のためのもの）であり、電気工学分野では、スイッチやプラグなどである。本発明の成形品は、列車車両、船舶、航空機、バスおよびその他の乗物のため、および更には自動車の車体部品のための内装部品および構造部品にも使用され得る。
【００８８】
本発明の成形品は、透明であっても不透明であってもよい。別の成形品は、特に、ミニディスク、コンパクトディスク（ＣＤ）またはデジタルヴァーサティルディスク（ＤＶＤ）などの光学的および磁気光学的データ記憶装置、食品および飲み物用のパッキング、光学レンズおよびプリズム、照明目的のためのレンズ、車のヘッドランプレンズ、建築および乗物用のグレージング材、温室用の種々のタイプのグレージング材、いわゆるウェブ成形された２重シートまたはキャビティシートである。
【００８９】
以下の実施例を用いて本発明を更に説明する。
実施例
実施例１〜３のポリマーは、ジフェニルカーボネートとビスフェノールＡを溶融物中、触媒としてテトラフェニルホスホニウムフェノラートとナトリウムフェノラート２５０ｐｐｂを用いて溶融重合した。モノマーおよび触媒の量を表１に示す。反応条件は表２に示す。溶液の相対粘度、黄変率（ＹＩ）、溶融粘度、ずり流動化比および多官能化合物の測定量を表３に示す。
【００９０】
比較例１、２および３は線形のポリカーボネートであり、常套の界面重合法で製造した。これらは、バイエル・アクチエンゲゼルシャフトから商品名Macrolon(登録商標)2808、2408および3108として市販されている。比較例４および５のポリマーは、界面重合法で製造された分枝ポリカーボネートである。対応する製品は、バイエル・アクチエンゲゼルシャフトからMacrolon(登録商標)1243および1239として市販されている。比較例７、８および９は、ジフェニルカーボネートとビスフェノールＡとを溶融物中、触媒としてテトラフェニルホスホニウムフェノラートを用いて反応させて製造した。実施例６のポリカーボネートは、ジフェニルカーボネートとビスフェノールＡとを溶融物中、触媒としてテトラフェニルホスホニウムフェノラートと、ナトリウムフェノラート（ナトリウム換算で）１００ｐｐｂを用いて反応させて製造した。
【００９１】
重合には、材料の加熱および真空付与に適しかつ、また十分に長い混合および滞留時間を可能にする、汎用のエステル交換反応容器を使用してよい。
【００９２】
相対粘度は０．５％塩化メチレン溶液において２０℃で測定した。
【００９３】
黄変率（ＹＩ）は、４ｍｍ厚の射出成形試料においてＣＩＥＬＡＢ法に従って求めた。射出成形は、２７０℃、３００℃および３３０℃で行った。
【００９４】
溶融粘度は、２８０℃においてＩＳＯ11443に準拠した試験法を用いて求めた。非ニュートン流動特性は、ずり流動化比を算出することにより定量化した。ずり流動化比は、せん断速度５０秒−１での溶融粘度をせん断速度５,０００秒−１での溶融粘度で除して算出した。
【００９５】
多官能化合物の量は、ポリカーボネートを完全に加水分解した後で、モノマー性化合物をＨＰＬＣ（高圧液体クロマトグラフィー）を用いて分離することによって求めた。これら化合物は磁気共鳴法で特性評価した。
【００９６】
【表１】
2004523634.tif 000021
【００９７】
【表２】
2004523634.tif 000022
【００９８】
【表３】
2004523634.tif 000023
【００９９】
新規な溶融重合ポリカーボネートは多官能構造単位を含み、高度の枝分かれを有し、かつ顕著な非ニュートン流動特性を示すが。このポリカーボネートは、驚くほど良好な流動特性を示す。ナトリウムフェノラート２５０ｐｐｂを使用した実施例のポリカーボネートは、高度の枝分かれを有する。これはずり流動化比で表される。ナトリウムフェノラートを１００ｐｐｂだけ使用した比較例は、同じ粘度の線形のポリカーボネートと同等のずり流動化比を示す。そのため、顕著な非ニュートン流動特性は、比較的大量の枝分かれ化合物を含む場合にのみ達成されなった。高度の黄変率を示す化合物を必ずしも形成せずに、高度の枝分かれが達成された。
【国際公開パンフレット】
2004523634.tif 000035
2004523634.tif 000036
2004523634.tif 000037
2004523634.tif 000038
2004523634.tif 000039
2004523634.tif 000040
2004523634.tif 000041
2004523634.tif 000042
2004523634.tif 000043
2004523634.tif 000044
2004523634.tif 000045
2004523634.tif 000046
2004523634.tif 000047
2004523634.tif 000048
2004523634.tif 000049
2004523634.tif 000050
2004523634.tif 000051
2004523634.tif 000052
2004523634.tif 000053
2004523634.tif 000054
2004523634.tif 000055
2004523634.tif 000056
2004523634.tif 000057
2004523634.tif 000058
2004523634.tif 000059
2004523634.tif 000060
2004523634.tif 000061
2004523634.tif 000062
2004523634.tif 000063
2004523634.tif 000064
2004523634.tif 000065
2004523634.tif 000066
2004523634.tif 000067
2004523634.tif 000068
2004523634.tif 000069
2004523634.tif 000070
2004523634.tif 000071
2004523634.tif 000072
2004523634.tif 000073
2004523634.tif 000074
2004523634.tif 000075
2004523634.tif 000076
【国際調査報告】
2004523634.tif 000077
2004523634.tif 000078
2004523634.tif 000079
2004523634.tif 000080
2004523634.tif 000081
2004523634.tif 000082